FR 2888588 A1 20070119 FR 0507472 A 20050712 PROCEDE DE FABRICATION D'UN TRICOT VELOURS POUR REVETEMENT TEXTILE POUR SIEGE A PROPRIETES ANTI-SALISSURES AMELIOREES ET TRICOT VELOURS OBTENU La présente invention concerne le domaine des revêtements textiles pour sièges notamment sièges pour automobile. Elle concerne plus particulièrement un tricot velours présentant des propriétés antisalissure améliorées. La salissure dont il est principalement question dans le présent texte réside dans un phénomène de pollution des poils du tricot velours par des fibres dites fibres volantes. Il s'agit de fibres se détachant des vêtements portés par les utilisateurs du siège et qui viennent s'accrocher sur les poils du tricot velours. Un revêtement de siège présentant une telle pollution, par des fibres volantes, n'a plus un aspect net et impeccable, même s'il est parfaitement propre par ailleurs. On pourrait penser qu'il suffit, pour enlever ces fibres volantes, de passer un coup d'aspirateur. En réalité, les fibres volantes s'accrochent sur les poils du velours et cet accrochage rend mal aisé l'extraction complète des fibres. Le premier but visé par la présente invention est de proposer un procédé de fabrication d'un tricot velours pour sièges qui permet de diminuer la capacité d'accrochage des fibres volantes sur les fibres de poils du tricot. Le second but recherché est de rendre plus facile l'extraction des fibres volantes qui, malgré tout, s'accrocheront sur les fils de poils du tricot, extraction réalisée à l'occasion d'une opération de nettoyage. Ce but est parfaitement atteint par le procédé de fabrication d'un tricot velours pour revêtement textile pour siège, qui comporte de manière connue une étape de formation, par tricotage, d'une nappe de fond sur laquelle sont maillées des boucles et une étape de rasage des boucles pour former les poils du velours. De manière caractéristique, selon la présente invention, pour la formation de la nappe de fond, on utilise des fils de fond en polyester multibrins et pour la formation des boucles, des fils de poils en polyester multibrins texturé (teints fils ou teints masse) dont le coefficient de frisure est inférieur à 6.1, les brins unitaires des fils de poils ayant un titrage moyen inférieur à 4dtex. De plus on fait subir au tricot velours qui est réalisé un traitement antistatique et un traitement thermique de finition n'augmentant pas le crochet des fils de poils. Sans chercher d'explications théoriques, le demandeur a pu constater que la combinaison de ces différentes caractéristiques tenant à la sélection des composants du tricot et aux traitements antistatiques et de finition permettaient d'améliorer sensiblement les propriétés anti-salissures telles que définies ci-dessus. Dans une variante de réalisation, le traitement antistatique met en oeuvre un bain de traitement contenant un copolymère polyester polyéthylène glycol, avec de préférence un surfactant du type alcool gras éthoxylé à raison de moins de 1% en poids. Dans une variante de réalisation, le traitement thermique de finition est réalisé à une température de l'ordre de 120 à 150 C selon la qualité des fils. En tout état de cause, il doit être ajusté à la qualité des fils afin de ne pas augmenter la frisure du fil de poil. C'est cette augmentation de frisure qui génère la formation de crochets sur lesdits fils. Dans une variante de réalisation, les fils de poils en polyester multibrins texturé ont fait l'objet d'une thermo-fixation dans une fourchette de températures allant de 190 C à 240 C. Dans une variante de réalisation, les brins unitaires des fils de poils ont un titrage moyen compris entre 3dtex et 4dtex. On constate, que toute chose étant égale par ailleurs, un tel titrage moyen permet d'obtenir des résultats acceptables en termes d'amélioration de la pollution aux fibres volantes, comme cela apparaîtra à la lecture des exemples donnés ci-après. De préférence, cependant, en terme d'amélioration de la pollution aux fibres volantes, le titrage moyen des fils de poils est compris entre 2dtex et 3dtex. Bien sûr, ce choix de titrage peut être réservé aux revêtements de siège haut de gamme, compte tenu de l'accroissement du coût des fils réalisés à partir de brins de fin titrage. Il est également à noter que le titrage moyen des brins unitaires a une incidence sur les propriétés de résistance à l'abrasion, sachant que ce sont les fils réalisés à partir de brins de plus fort titrage qui sont les plus résistants. A cet égard, il peut être avantageux, dans un même fil, de mettre en oeuvre des brins unitaires de différents titrages. C'est pour tenir compte de cette possibilité qu'il est question dans la présente demande de titrage moyen des brins unitaires. De préférence, les fils de poils sont formés à partir de deux types de brins unitaires de titrage différent avec une répartition en poids de 50/50. Il peut s'agir d'un mélange de brins unitaires de 2,2dtex et 4dtex. Outre le procédé de fabrication qui a été évoqué ci-dessus, la présente invention a bien sûr également pour objet un tricot velours pour revêtement de siège, qui présente des propriétés anti-salissures améliorées et qui est directement obtenu par le procédé décrit ci-dessus. Pour apprécier les propriétés anti-salissures, les tricots velours sont soumis à des tests baptisés linting c'est-à-dire tests de peluchage, avec un classement donné des résultats dans une fourchette de 1 à 7, la valeur la plus haute correspondant au tricot ayant les meilleures propriétés anti-salissures. Ces tests comportent deux volets, le premier volet correspondant à la capacité d'accrochage de fibres volantes sélectionnées sur les poils de velours du tricot, tandis que le second volet comporte la faculté d'extraction de ces poils lors d'une opération de nettoyage définie (soit référence à une norme, soit description détaillée des tests). On a soumis à ces tests de peluchage, les différents exemples décrits ciaprès. Premier exemple: Le tricot velours de ce premier exemple est formé par tricotage de fils de fond et de fils de poils en polyester multibrins. Les fils de fond et les fils de poils sont des fils texturés selon la technique dénommée FTF, c'est-à-dire Fausse Torsion Fixée, avec un coefficient de frisure de l'ordre de 4%, la texturation ayant été thermo-fixée à une température de l'ordre de 220 C. Les fils de poils sont des fils teints masse ou teints fils de titrage global de 167dtex, avec 48 brins unitaires, en un seul bout. Ainsi le titrage moyen des brins unitaires est de 3,48. Le tricot velours obtenu a subi un traitement antistatique consistant dans une imprégnation dans un bain de copolymère polyester polyéthylène glycol, ledit bain contenant également un surfactant du type alcool gras éthoxylé à raison de moins de 1%. Après imprégnation dans ce bain de traitement et séchage, le tricot velours a subi un ultime traitement thermique de finition à une température de 130 C. Au test de peluchage, ce tricot velours du premier exemple a été noté 4 dans le premier volet concernant la capacité d'accrochage des fibres et 5 dans le second volet relatif à la capacité d'extraction des fibres volantes accrochées lors d'une opération de nettoyage. Ces résultats sont satisfaisants en terme de propriétés anti-salissures. Deuxième exemple Le tricot velours selon le deuxième exemple ne se distingue du premier par la sélection particulière des fils de poils. Il s'agit de fils de poils faisant 242dtex avec 64 brins unitaires en un bout, ce qui correspond à un titrage moyen des brins unitaires de 3, 78dtex. Au test de peluchage, on a obtenu les mêmes résultats que pour le premier exemple. Troisième exemple Le tricot velours du troisième exemple met en oeuvre des fils de poils dont le titrage moyen des brins unitaires est dans la fourchette de 2dtex à 3dtex. Plus précisément, il s'agit de fils de poils faisant 167dtex et comportant 64 brins unitaires en un bout, le titrage moyen des brins unitaires est donc de 2,51dtex. On a obtenu au test de peluchage une valeur de 5 pour le premier volet 30 et de 6 pour le second. Quatrième exemple Il ne se distingue du troisième que par le nombre de brins unitaires des fils de poils, ceux-ci faisant également 167dtex mais avec 72 brins unitaires en un bout. Le titrage moyen des brins unitaires est donc de 2, 32dtex. On a obtenu les mêmes résultats que pour le troisième exemple. Il est à noter que le traitement antistatique et le traitement thermique de finition est déterminé en sorte qu'il n'y ait pas d'augmentation du crochet des fils de poils en polyester, ce qui serait rédhibitoire au regard de l'objectif visé qui est justement de faire diminuer l'accrochage des fibres volantes par les fils de poils, constituant le velours du tricot. Dans les exemples ci-dessus, le traitement antistatique a mis en oeuvre un copolymère polyester polyéthylène glycol. Ceci n'est pas limitatif. De même, dans le bain de traitement antistatique, il était prévu, dans un pourcentage inférieur à 1% en poids, un surfactant du type alcool gras éthoxylé. Ce choix du surfactant n'est pas non plus limitatif de la présente invention. Il revient à l'homme du métier, de choisir les composants du traitement antistatique pour que ce traitement n'ait pas d'incidence sur le crochet des fils de poils. Il en est de même en ce qui concerne la température du traitement thermique de finition qui doit être déterminée en sorte que ce traitement thermique n'ait pas non plus d'influence négative sur le crochet des fils de poils. Pour des fils texturés ayant subi une thermo-fixation dans une fourchette de 190 C à 240 C, le traitement thermique de finition peut avoir lieu à une température de l'ordre de 130 C. Cependant, là également, ceci n'est pas exclusif et il revient à l'homme du métier de déterminer la température de ce traitement thermique de finition en fonction des autres paramètres. REVENDICATIONS 1. Procédé de fabrication d'un tricot velours pour revêtement textile pour siège, comportant une étape de formation, par tricotage, d'une nappe de fond sur laquelle sont maillées des boucles et une étape de rasage des boucles pour former les poils du velours, caractérisé en ce que a) pour la formation de la nappe de fond, on utilise des fils de fond en polyester multibrins et pour la formation des boucles, des fils de poils en polyester multibrins texturé (teints fils ou teints masse) dont le coefficient de frisure est inférieur à 6.1, les brins unitaires des fils de poils ayant un titrage moyen inférieur à 4dtex, et b) en ce que l'on fait subir au tricot velours un traitement antistatique et un traitement thermique de finition n'augmentant pas le crochet des fils de poils. 2. Procédé selon la revendication 1, caractérisé en ce que le traitement antistatique met en oeuvre un bain de traitement contenant un copolymère polyester polyéthylène glycol. 3. Procédé selon la revendication 2, caractérisé en ce que le bain de traitement 20 contient un surfactant du type alcool gras éthoxylé à raison de moins de 1% en poids. 4. Procédé selon l'une quelconque des revendications 1 à 3, caractérisé en ce que le traitement thermique de finition est réalisé à une température de l'ordre de 120 à 150 C en fonction de la qualité des fils. 5. Procédé selon l'une quelconque des revendications 1 à 4, caractérisé en ce que les fils de poils en polyester multibrins texturé ont fait l'objet d'une thermofixation dans une fourchette de températures allant de 190 C à 240 C. 6. Tricot velours pour revêtement textile pour siège comportant une nappe de fond formée par des fils de fond et des boucles formées par des fils de poils, maillées sur la nappe de fond puis rasées, caractérisé en ce que: a) les fils de fond sont en polyester multibrins, et b) les fils de poils sont en polyester multibrins texturés dont le coefficient de frisure est inférieur à 6.1 et ont un titrage moyen de leurs brins unitaires inférieur à 4dtex. 7. Tricot selon la revendication 6, caractérisé en ce que les brins unitaires des fils de poils ont un titrage moyen compris entre 3dtex et 4dtex, par exemple il s'agit de fils 167/48/1 ou 242/64/1. 8. Tricot selon la revendication 6, caractérisé en ce que le titrage moyen des fils de poils est compris entre 2dtex et 3dtex par exemple il s'agit de fils 167/64/1 ou 167/72/1.